СПОСОБ ПОЛУЧЕНИЯ ЛИГНОЦЕЛЛЮЛОЗНЫХ МАТЕРИАЛОВ

1. Способ периодического или непрерывного получения однослойных или многослойных лигноцеллюлозных материалов, который включает следующие технологические стадии:
(Ia) получение смеси М1,
(Ib) при необходимости получения одной или нескольких смеси(-eй) М2,
(II) насыпку смеси М1 и при необходимости смеси(-eй) М2 для образования ковра,
(III) при необходимости предварительное уплотнение образованного посредством насыпки ковра и
(IV) горячее прессование,
отличающийся тем, что
смесь М1 содержит частицы лигноцеллюлозы (компонент LCP-1) и дополнительно:
a) от 0,005 до 0,5 % масс. органической карбоновой кислоты, ангидрида карбоновой кислоты, хлорангидрида карбоновой кислоты или их смесей (компонента А),
b) от 0,05 до 3 % масс. органических изоцианатов по меньшей мере с двумя изоцианатными группами (компонента В),
c) от 5 до 15 % масс. связующего, выбранного из группы аминопластов (компонента С),
d) от 0 до 2 % масс. отвердителя (компонента D) и
e) от 0 до 5 % масс. добавки (компонента Е),
смесь(-и) М2 содержит(-ат) частицы лигноцеллюлозы (компонент LCP-2) и дополнительно:
f) от 0 до 0,3 % масс. органической карбоновой кислоты, ангидрида карбоновой кислоты, хлорангидрида карбоновой кислоты или их смесей (компонента F),
g) от 1 до 30 % масс. связующего, выбранного из группы, состоящей из аминопласта, фенопласта, основанного на белке связующего, другого связующего, основанного на полимере, и их смеси (компонента G-1), и от 0 до 3 % масс. органического изоцианата по меньшей мере с двумя изоцианатными группами (компонента G-2),
h) от 0 до 2 % масс. отвердителя (компонента H) и
i) от 0 до 5 % масс. добавок (компонента I),
и соблюдается условие:
min
max
а<а<а,
согласно которому
min
min
min
а = [(- 1/6000 ⋅ Т) + (65/6000)], предпочтительно а = [(- 1/4500 ⋅ Т) + (65/4500)], особенно предпочтительно а = [(- 1/3500 ⋅ Т) + (65/3500)],
max
max
max
а = [(- 1/2000 ⋅ Т) + (75/2000)], предпочтительно а = [(- 1/2500 ⋅ Т) + (75/2500)], особенно предпочтительно а = [(- 1/3000 ⋅ Т) + (75/3000)],
причем
T означает температуру смеси М1 в градусах Цельсия после реализации стадии (Ia ) находится от 10 до 65°С, предпочтительно от 10 до 60°С, особенно предпочтительно от 15 до 58°С, и
a означает количество кислотных эквивалентов компонента А) в соотношении к массе компонента С) в молях на 100 г.
2. Способ периодического или непрерывного получения однослойных или многослойных лигноцеллюлозных материалов по п. 1, отличающийся тем, что
компонент А) или, соответственно, смесь компонентов А) и В) или, соответственно, смесь компонентов А), В) и Е), и
компонент С) или, соответственно, смесь компонента С) с одним или несколькими компонентами, выбранными из группы компонентов В), D) и Е),
наносят на частицы лигноцеллюлозы (компонент LCP-1) на стадии (Ia):
(1) по отдельности или
(2) в виде смеси в течение промежутка времени после ее получения от 0,1 до 3600 секунд.
3. Способ периодического или непрерывного получения однослойных или многослойных лигноцеллюлозных материалов по п. 1, отличающийся тем, что прежде чем реализовать контакт компонента А) с частицами лигноцеллюлозы (компонентом LCP-1), компонент А) частично или полностью смешивают с компонентом В) или частичным количеством компонента В).
4. Способ периодического или непрерывного получения однослойных или многослойных лигноцеллюлозных материалов по п. 1, отличающийся тем, что прежде чем реализовать контакт компонента А) с частицами лигноцеллюлозы (компонентом LCP-1), компонент А) полностью смешивают с компонентом В) или частичным количеством компонента В).
5. Способ периодического или непрерывного получения однослойных или многослойных лигноцеллюлозных материалов по п. 1, отличающийся тем, что прежде чем реализовать контакт компонента А) с частицами лигноцеллюлозы (компонентом LCP-1), частичное или все количество компонента А), предпочтительно все количество компонента А), смешивают с компонентом В) или, соответственно, с частичным количеством компонента В), и с компонентом Е) или, соответственно, с частичным количеством компонента Е), получая смесь АВЕ).
6. Способ периодического или непрерывного получения однослойных или многослойных лигноцеллюлозных материалов по п. 1, отличающийся тем, что компонент С), который при необходимости на отдельной стадии смешивают с одним или несколькими компонентами, выбранными из группы компонентов В), D) и Е), и компонент А) или, соответственно, смесь компонента А) с компонентом В) или, соответственно, смесь компонента А) с компонентами В) и Е), добавляют к частицам лигноцеллюлозы LCP-1) или, соответственно, к смеси частиц лигноцеллюлозы LCP-1) с одним или несколькими компонентами, выбранными из группы компонентов В), D) и Е), по отдельности или в виде смеси в течение промежутка времени от 0,1 до 3600 секунд.
7. Способ периодического или непрерывного получения однослойных или многослойных лигноцеллюлозных материалов по п. 1, отличающийся тем, что загружают компонент LCP-1), смешивают его с компонентами С) и D) вместе или в произвольной последовательности и после этого добавляют:
компонент Е), а затем компоненты А) и В) вместе или в произвольной последовательности, предпочтительно вместе,
или компоненты А) и В) вместе или в произвольной последовательности, предпочтительно вместе, а затем компонент Е).
8. Способ периодического или непрерывного получения однослойных или многослойных лигноцеллюлозных материалов по п. 1, отличающийся тем, что загружают компонент LCP-1), смешивают его с компонентами А) и В) вместе или в произвольной последовательности, предпочтительно вместе, и после этого добавляют:
компонент Е), а затем компоненты С) и D) вместе или в произвольной последовательности, предпочтительно вместе,
или компоненты С) и D) вместе или в произвольной последовательности, предпочтительно вместе, а затем компонент Е).
9. Способ периодического или непрерывного получения однослойных или многослойных лигноцеллюлозных материалов по п. 1, отличающийся тем, что загружают компонент LCP-1), смешивают его с компонентом Е) и после этого добавляют:
компоненты С) и D) вместе или в произвольной последовательности, предпочтительно вместе, а затем компоненты А) и В) вместе или в произвольной последовательности, предпочтительно вместе,
или компоненты А) и В) вместе или в произвольной последовательности, предпочтительно вместе, а затем компоненты С) и D) вместе или в произвольной последовательности.
10. Способ периодического или непрерывного получения однослойных или многослойных лигноцеллюлозных материалов по п. 1, отличающийся тем, что загружают компонент LCP-1), смешивают его с компонентом Е), а затем добавляют смесь компонентов A), B), C) и D).
11. Способ периодического или непрерывного получения однослойных или многослойных лигноцеллюлозных материалов по п. 1, отличающийся тем, что загружают компонент LCP-1), смешивают его со смесью компонентов A), B), C) и D), а затем добавляют компонент Е).
12. Способ периодического или непрерывного получения однослойных или многослойных лигноцеллюлозных материалов по п. 1, отличающийся тем, что загружают компонент LCP-1), смешивают его с частичным количеством компонента Е), а затем добавляют смесь другого частичного количества компонента Е) с компонентами A), B), C) и D).
13. Способ периодического или непрерывного получения однослойных или многослойных лигноцеллюлозных материалов по п. 1, отличающийся тем, что загружают компонент LCP-1), смешивают его со смесью частичного количества компонента Е) с компонентами A), B), C) и D), а затем добавляют другое частичное количество компонента Е).
14. Способ периодического или непрерывного получения однослойных или многослойных лигноцеллюлозных материалов по п. 1, отличающийся тем, что в качестве компонента А) используют ангидриды карбоновой кислоты, предпочтительно ангидриды карбоновой кислоты c 4-8 атомами углерода, в частности, ангидрид янтарной кислоты, ангидрид итаконовой кислоты и малеиновый ангидрид, особенно предпочтительно малеиновый ангидрид.
15. Способ периодического или непрерывного получения однослойных или многослойных лигноцеллюлозных материалов по п. 1, отличающийся тем, что в качестве компонента F) используют ангидриды карбоновых кислот с 4-8 атомами углерода, в частности, ангидрид янтарной кислоты, ангидрид итаконовой кислоты и малеиновый ангидрид, особенно предпочтительно малеиновый ангидрид.
16. Способ периодического или непрерывного получения однослойных или многослойных лигноцеллюлозных материалов по п. 1, отличающийся тем, что прежде чем реализовать контакт компонента А) с компонентом LCP-1), частичное или все количество, предпочтительно все количество компонента А), смешивают с компонентом В) или, соответственно, с частичным количеством компонента В), и с компонентом Е) или, соответственно, с частичным количеством компонента Е), получая смесь АВЕ).
17. Способ периодического или непрерывного получения однослойных или многослойных лигноцеллюлозных материалов по п. 1, отличающийся тем, что смеси АВ) или, соответственно, АВЕ), содержат от 50 до 99 % масс., предпочтительно от 70 до 97 % масс., особенно предпочтительно от 80 до 95 % масс., в частности, от 85 до 92 % масс. компонента А), от 1 до 50 % масс., предпочтительно от 3 до 30 % масс., особенно предпочтительно от 5 до 20 % масс., в частности, от 8 до 15 % масс. компонента В) и от 0 до 49 % масс., предпочтительно от 0 до 10 % масс., особенно предпочтительно от 0 до 5 % масс. компонента Е).
18. Способ периодического или непрерывного получения однослойных или многослойных лигноцеллюлозных материалов по п. 1, отличающийся тем, что смесь компонента А) с компонентом В) используют в виде преимущественно безводной смеси.
19. Способ периодического или непрерывного получения однослойных или многослойных лигноцеллюлозных материалов по одному из пп. 1-18, отличающийся тем, что в качестве компонента LCP-1) используют древесную стружку.
20. Применение однослойных или многослойных лигноцеллюлозных материалов по одному из пп. 1-19 для изготовления древесно-стружечных, древесно-волокнистых и ориентированных древесно-стружечных плит, еще более предпочтительно однослойных древесно-стружечных и древесно-волокнистых плит и многослойных древесно-стружечных плит, прежде всего многослойных древесно-стружечных плит.